(57)【要約】基板(1)は、導電層(2)が複数形成されている積層配線板(3)と、該積層配線板(3)を貫通して形成されているスルーホール(6)と、該スルーホール(6)の内壁を覆い、導電層(2)と電気的に接続しているスルーホールめっき(7)と、該スルーホールめっき(7)の内側に配されていて、コア部(8)及び該コア部(8)の全表面を覆っている皮膜部(9)とからなる金属片(10)と、皮膜部(9)とスルーホールめっき(7)との間に配されていて、皮膜部(9)及びスルーホールめっき(7)を形成している互いの金属で形成された合金膜(11)とを備えている。
2017109882.tif 000002
【特許請求の範囲】
【請求項１】
導電材料からなる導電層が複数形成されている積層配線板と、
該積層配線板を貫通して形成されているスルーホールと、
該スルーホールの内壁を覆い、前記導電層と電気的に接続しているスルーホールめっきと、
該スルーホールめっきの内側に配されていて、金属製のコア部及び該コア部全表面を覆っていて前記コア部とは異なる金属製の皮膜部とからなる金属片と、
前記皮膜部と前記スルーホールめっきとの間に配されていて、前記皮膜部及び前記スルーホールめっきを形成している互いの金属で形成された合金膜とを備えたことを特徴とする基板。
【請求項２】
前記被膜部は、前記コア部を直接覆う内層及び該内層の外側に配された外層の二層構造からなり、
前記コア部、前記内層、前記外層は全て異なる金属で形成されていることを特徴とする請求項１に記載の基板。
【請求項３】
前記コア部は銅、銀、又はアルミニウムで形成され、
前記外層は錫又は金で形成され、
前記内層はニッケルで形成されていることを特徴とする請求項２に記載の基板。
【請求項４】
絶縁樹脂材料からなる絶縁層と導電材料がパターンとして形成された導電層とをそれぞれ複数重ねて積層方向にプレスすることで積層配線板を形成する積層配線板形成工程と、
前記積層配線板を貫通するスルーホールを形成し、めっき処理を施すことにより前記スルーホールの内壁に前記導電層と電気的に接続するスルーホールめっきを形成するスルーホールめっき形成工程と、
金属製のコア部を形成し、該コア部に対して前記コア部とは異なる金属にてめっき処理を施して皮膜部を形成し、前記コア部の全表面が前記皮膜部で覆われた金属片を形成する金属片形成工程と、
前記金属片を前記スルーホールに挿通して前記スルーホール内に配した状態で、前記金属片を押圧することにより前記金属片を拡径させ、前記金属片の前記皮膜部と前記スルーホールめっきとを接触させる押圧工程と、
前記皮膜部と前記スルーホールめっきとの接触部分を加熱することで前記皮膜部及び前記スルーホールめっきを形成している互いの金属を合金化させて合金膜を形成する合金膜形成工程とを備えたことを特徴とする基板の製造方法。
【請求項５】
前記金属片形成工程にて、前記コア部に対して二層のめっき処理を施すことで内層及び外層からなる二層構造の前記皮膜部を形成し、前記コア部、前記内層、前記外層は全て異なる金属で形成することを特徴とする請求項４に記載の基板の製造方法。
【請求項６】
前記金属片形成工程にて、前記コア部は銅、銀、又はアルミニウムで形成し、前記外層は錫又は金で形成し、前記内層はニッケルで形成することを特徴とする請求項５に記載の基板の製造方法。
【発明の詳細な説明】
【技術分野】
【０００１】
本発明は、プリント配線板等の基板であって金属片が嵌め込まれて大電流及び放熱特性に優れた基板及び基板の製造方法に関する。
【背景技術】
【０００２】
電気回路における半導体素子は、高密度化や高電流化により発熱量が増加する傾向にある。特にＳｉを用いた半導体は周囲の温度が１００℃以上になると誤動作、故障の原因となる。このような半導体素子等の発熱部品としては例えばＩＧＢＴ(Insulated Gate Bipolar Transistor)やＩＰＭ(Intelligent Power Module)等のスイッチング素子がある。【０００３】
発熱部品を効果的に冷却するため、発熱部品から発せられる熱を基板の反対側に向けて逃がすように放熱経路を形成している。具体的には、発熱部品から発生する熱を基板の背面側（部品搭載面（実装面）とは反対側）にあるヒートシンク等に伝導することで冷却している。【０００４】
放熱経路としては、例えば熱伝導率の高い金属（Ｃｕ、Ａｌ等）からなる金属片が用いられる。この金属片は、基板に形成されたスルーホール内に固定されている。スルーホールへの金属片の固定は、圧入や塑性変形による密着、接着剤や半田による接合等で行われる（例えば特許文献１参照）。金属片が発熱部品と接することで、発熱部品から発生する熱はこの金属片（例えば柱状の銅）を介して外部に放熱される。
【先行技術文献】
【特許文献】
【０００５】
【特許文献１】特開平２−１３４８９５号公報
【発明の概要】
【発明が解決しようとする課題】
【０００６】
しかしながら、金属片を放熱だけではなく、電気的な接続にも用いたいという要望がある。従来、スルーホールに固定された状態の金属片は、単にスルーホールと物理的に接しているのみであるので、電気的な導通が不安定である。すなわち、安定して確実に導電性を確保することができない。このため、従来は別途基板に電気的な導通のためのスルーホールを設け、このスルーホールの内壁に銅めっきを施して形成されたスルーホールめっきを用いている。しかしこのようなスルーホールめっきを施すことは、基板にそのためのスペースが必要となってしまい、部品実装の高密度化の観点から好ましくない。【０００７】
本発明は、上記従来技術を考慮したものであって、放熱特性を有するともに十分な電気的導通を図ることができる基板及び基板の製造方法を提供することを目的とする。
【課題を解決するための手段】
【０００８】
前記目的を達成するため、本発明では、導電材料からなる導電層が複数形成されている積層配線板と、該積層配線板を貫通して形成されているスルーホールと、該スルーホールの内壁を覆い、前記導電層と電気的に接続しているスルーホールめっきと、該スルーホールめっきの内側に配されていて、金属製のコア部及び該コア部全表面を覆っていて前記コア部とは異なる金属製の皮膜部とからなる金属片と、前記皮膜部と前記スルーホールめっきとの間に配されていて、前記皮膜部及び前記スルーホールめっきを形成している互いの金属で形成された合金膜と、前記被膜部を含む前記積層配線板の両面を覆う金属材料からなる蓋めっき層とを備えたことを特徴とする基板を提供する。【０００９】
好ましくは、前記被膜部は、前記コア部を直接覆う内層及び該内層の外側に配された外層の二層構造からなり、前記コア部、前記内層、前記外層は全て異なる金属で形成されている。【００１０】
好ましくは、前記コア部は銅、銀、又はアルミニウムで形成され、前記外層は錫又は金で形成され、前記内層はニッケルで形成されている。【００１１】
また、本発明では、絶縁樹脂材料からなる絶縁層と導電材料がパターンとして形成された導電層とをそれぞれ複数重ねて積層方向にプレスすることで積層配線板を形成する積層配線板形成工程と、前記積層配線板を貫通するスルーホールを形成し、めっき処理を施すことにより前記スルーホールの内壁に前記導電層と電気的に接続するスルーホールめっきを形成するスルーホールめっき形成工程と、金属製のコア部を形成し、該コア部に対して前記コア部とは異なる金属にてめっき処理を施して皮膜部を形成し、前記コア部の全表面が前記皮膜部で覆われた金属片を形成する金属片形成工程と、前記金属片を前記スルーホールに挿通して前記スルーホール内に配した状態で、前記金属片を押圧することにより前記金属片を拡径させ、前記金属片の前記皮膜部と前記スルーホールめっきとを接触させる押圧工程と、前記皮膜部と前記スルーホールめっきとの接触部分を加熱することで前記皮膜部及び前記スルーホールめっきを形成している互いの金属を合金化させて合金膜を形成する合金膜形成工程とを備えたことを特徴とする基板の製造方法を提供する。【００１２】
好ましくは、前記金属片形成工程にて、前記コア部に対して二層のめっき処理を施すことで内層及び外層からなる二層構造の前記皮膜部を形成し、前記コア部、前記内層、前記外層は全て異なる金属で形成する。【００１３】
好ましくは、前記金属片形成工程にて、前記コア部は銅、銀、又はアルミニウムで形成し、前記外層は錫又は金で形成し、前記内層はニッケルで形成する。
【発明の効果】
【００１４】
本発明に係る基板によれば、金属片を形成しているコア部は合金膜を介してスルーホールめっきと接合する。したがって、結果としてコア部は導電層と電気的に接続することができる。この接続はコア部を覆う皮膜部とスルーホールめっきとが化学的に反応して形成された合金層にて行われているので、安定且つ確実な電気的接続（導電性）を確保することができる。すなわち、放熱特性を有するともに十分な電気的導通を図ることができる基板を得ることができる。またこのようにコア部を通じて導電性を確保できるので、積層配線板に別途電気的導通のためのスルーホールめっきを形成する必要がなくなる。このためこのようなスルーホール形成のためのスペースが不要となり、近年求められている基板における部品実装の高密度化に寄与することができる。さらに、コア部はスルーホールの貫通方向両側においても被膜部で覆われている。このため、コア部が露出されてしまうことを防止し、コア部を保護することができる。また、積層配線板の両面は被膜部（金属片）とともに蓋めっき層で覆われていてもよい。これにより、金属片と積層配線板との一体化が強まり、金属片がスルーホールから抜けてしまうことを確実に防止し、基板としての一体性を確保できる。【００１５】
また、コア部と被膜部とを異なる金属にて形成することで、コア部を電気的導通及び放熱性の優れた金属で形成し、被膜部を合金のしやすい金属で形成することができる。このようにコア部と被膜部とを異なる金属とすることで、互いの特性に応じた電気的導通及び放熱作用を考慮しながら最適な金属を選択できることになる。さらに、被膜部を異なる金属からなる二層構造（内層と外層）で形成することで、コア部と被膜部とが合金化してしまうことを防止できる。すなわち、内層を比較的反応性の低い金属で形成することで、この内層がコア部と外層との間に介装されるので、コア部と外層とが合金化してしまうことが防止される。さらにいえば、スルーホールめっきの内壁面が凹凸形状を有していたとしても、外層（被膜部が二層構造ではない場合は被膜部）として柔らかい金属を採用することで、外層（被膜部）がこの凹凸形状に対応して追従するので、確実にスルーホール内に金属片を保持するように配することができる。これらを考慮すると、コア部としては高い電気的導通特性と放熱特性を有する銅、銀、又はアルミニウムのいずれかの金属製であることが好ましい。また、外層としては高い展延特性を有する錫又は金のいずれかの金属製であることが好ましい。また、内層としては反応性の低いニッケルで形成されていることが好ましい。【００１６】
また、本発明に係る基板の製造方法によれば、金属片形成工程にて、コア部に対して全表面を被膜部で覆うようにめっき処理を施すので、その後の押圧工程にて金属片を押圧した際にコア部を保護することができる。金属片形成工程にて予めコア部とは別の被膜部を形成し、合金膜形成工程にてこの被膜部とスルーホールめっきとを合金化するので、この合金は被膜部とスルーホールめっきとが化学的に反応して形成された合金層となる。このため、安定且つ確実な電気的接続（導電性）を確保することができる。そしてこのように安定的な電気的接続が確保された合金膜はコア部を覆っているので、結果としてコア部は合金膜を介してスルーホールめっきと接合することになる。これにより、コア部と導電層との間の電気的接続を確保できる。すなわち、放熱特性を有するともに十分な電気的導通を図ることができる基板を得ることができる。【００１７】
スルーホールめっき形成工程、金属片形成工程、押圧工程、合金膜形成工程を経ることで、コア部を通じた導電層との導通を確保できるので、積層配線板に別途電気的導通のためのスルーホールめっきを形成する必要がなくなる。このためこのようなスルーホール形成のためのスペースが不要となり、近年求められている基板における部品実装の高密度化に寄与することができる。【００１８】
また、蓋めっき層形成工程を行って積層配線板の両面は被膜部（金属片）とともに蓋めっき層で覆ってもよい。これにより、金属片と積層配線板との一体化が強まり、金属片がスルーホールから抜けてしまうことを確実に防止し、基板としての一体性を確保できる。【００１９】
また、金属片形成工程にてコア部と被膜部とは異なる金属にて形成されるので、コア部を電気的導通及び放熱性の優れた金属で形成し、被膜部を合金のしやすい金属で形成することができる。このようにコア部と被膜部とを異なる金属とすることで、互いの特性に応じた電気的導通及び放熱作用を考慮しながら最適な金属を選択できることになる。さらに、金属片形成工程にて二層のめっき処理を施し被膜部を異なる金属からなる二層構造（内層と外層）として形成することで、コア部と被膜部とが合金化してしまうことを防止できる。すなわち、内層を比較的反応性の低い金属で形成することで、この内層がコア部と外層との間に介装されるので、コア部と外層とが合金化してしまうことが防止される。さらにいえば、スルーホールめっきの内壁面が凹凸形状を有していたとしても、外層（被膜部が二層構造ではない場合は被膜部）として柔らかい金属を採用することで、外層（被膜部）がこの凹凸形状に対応して追従するので、確実にスルーホール内に金属片を保持するように配することができる。これらを考慮すると、コア部としては高い電気的導通特性と放熱特性を有する銅、銀、又はアルミニウムのいずれかの金属製であることが好ましい。また、外層としては高い展延特性を有する錫又は金のいずれかの金属製であることが好ましい。また、内層としては反応性の低いニッケルで形成されていることが好ましい。
【図面の簡単な説明】
【００２０】
【図１】本発明に係る基板の概略断面図である。
【図２】本発明に係る別の基板の概略断面図である。
【図３】本発明に係る基板の製造方法のフローチャートである。
【図４】本発明に係る基板の製造方法を順番に説明するための概略図である。
【図５】本発明に係る基板の製造方法を順番に説明するための概略図である。
【図６】本発明に係る基板の製造方法を順番に説明するための概略図である。
【図７】本発明に係る基板の製造方法を順番に説明するための概略図である。
【図８】本発明に係る基板の製造方法を順番に説明するための概略図である。
【図９】本発明に係る基板の製造方法を順番に説明するための概略図である。
【発明を実施するための形態】
【００２１】
図１に示すように、本発明に係る基板１は、導電層２が複数形成されている多層板（両面板も含む）と称される積層配線板３を主な構造として有している。図１の例では、導電層２が４層形成されているいわゆる４層板が示されている。導電層２は導体パターンとして各層に形成されている。導電層２の間には絶縁層４が配されている。絶縁層４は例えばプリプレグ等の絶縁材料で形成されている。
【００２２】
積層配線板３にはスルーホール６が形成されている。このスルーホール６は、積層配線板３を貫通している。このスルーホール６の孔形状は略円柱形状である。積層配線板３を上方向から視た平面視では、スルーホール６は円形を描いている。スルーホール６の内壁にはスルーホールめっき７が形成されている。このスルーホールめっき７はスルーホール６の内壁に接して形成されるので、スルーホール６の内壁に通じている導電層２とスルーホールめっき７とは電気的に接続される。このため、めっき材料としては銅が好ましい。スルーホールめっき７は、積層配線板３の両面とスルーホール６の内壁面に形成されている。
【００２３】
スルーホール６内には、金属片１０が配されている。この金属片１０は、金属製のコア部８とこのコア部８の全表面を覆う皮膜部９にて形成されている。皮膜部９はコア部８とは異なる金属にて形成されている。また、コア部８は略円柱形状である。このコア部８が基板１の放熱及び導通の役割を担うため、コア部８にはこれら放熱及び導通特性に優れた金属が用いられる。
【００２４】
金属片１０は、スルーホール６内で外方に径が押し広げられてスルーホール６に係合して保持されている。すなわち、金属片１０はスルーホール６内に嵌め込まれている。ここで、金属片１０とスルーホールめっき７との間には合金膜１１が配されている。この合金膜１１は、皮膜部９及びスルーホールめっき７を形成している互いの金属が合金化したものである。
【００２５】
積層配線板３の両面には、蓋めっき層１２が配されている。蓋めっき層１２は積層配線板３の両面を覆っている。この蓋めっき層１２はめっき処理により形成されるので金属が積層配線板３の表面に析出したものである。蓋めっき層１２は、積層配線板３の表面に露出している被膜部９の表面を含んで積層配線板３を覆っている。
【００２６】
上記構造の基板１を採用することで、金属片１０を形成しているコア部８は合金膜１１を介してスルーホールめっき７と接合することになる。したがって、結果としてコア部８は導電層２と電気的に接続される。この接続はコア部８を覆う皮膜部９とスルーホールめっき７とが化学的に反応して形成された合金層１１にて行われているので、安定且つ確実な電気的接続（導電性）を確保することができる。すなわち、放熱特性を有するともに十分な電気的導通を図ることができる基板１を得ることができる。またこのようにコア部８を通じて導電性を確保できるので、積層配線板３に別途電気的導通のためのスルーホール及びスルーホールめっきを形成する必要がなくなる。このためこのようなスルーホール形成のためのスペースが不要となり、近年求められている基板１における部品実装の高密度化に寄与することができる。さらに、コア部８はスルーホール６の貫通方向両側においても被膜部９で覆われている。このため、コア部８が露出されてしまうことを防止し、コア部８を保護することができる。また、積層配線板３の両面は被膜部９（金属片１０）とともに蓋めっき層１２で覆われている。このため、金属片１０と積層配線板３との一体化が強まり、金属片１０がスルーホール６から抜けてしまうことを確実に防止し、基板１としての一体性を確保できる。
【００２７】
また、コア部８と被膜部９とを異なる金属にて形成することで、コア部８を電気的導通及び放熱性の優れた金属で形成し、被膜部９を合金のしやすい金属で形成することができる。このようにコア部８と被膜部９とを異なる金属とすることで、互いの特性に応じた電気的導通及び放熱作用を考慮しながら最適な金属を選択できることになる。
【００２８】
ここで、図２に示すように、被膜部９は、コア部９を直接覆う内層１３及び内層１３の外側に配された外層１４の二層構造から形成してもよい。ここで、コア部８、内層１３、外層１４は全て異なる金属で形成されていることが好ましい。特に、コア部８は銅、銀、又はアルミニウムのいずれかで形成され、外層１４は錫又は金で形成され、内層１３はニッケルで形成されていることが好ましい。このように、被膜部９を異なる金属からなる二層構造（内層１３と外層１４）で形成することで、コア部８と被膜部９とが合金化してしまうことを防止できる。すなわち、内層１３を比較的反応性の低い金属で形成することで、この内層１３がコア部８と外層１４との間に介装されるので、コア部８と外層１４とが合金化してしまうことが防止される。さらにいえば、スルーホールめっき７の内壁面が凹凸形状を有していたとしても、外層１４（被膜部９が二層構造ではない場合は被膜部９）として柔らかい金属を採用することで、外層１４（被膜部９）がこの凹凸形状に対応して追従するので、確実にスルーホール６内に金属片１０を保持するように配することができる。これらを考慮すると、コア部８としては高い電気的導通特性と放熱特性を有する銅、銀、又はアルミニウムのいずれかの金属製であることが好ましい。また、外層１４としては高い展延特性を有する錫又は金（又は銅錫合金）のいずれかの金属製であることが好ましい。また、内層１３としては反応性の低いニッケルで形成されていることが好ましい。
【００２９】
上述した基板１は、本発明に係る基板の製造方法により製造可能である。この製造方法は図３に示すフローチャートに表される。この方法では、まず積層配線板形成工程が行われる（ステップＳ１）。この工程では、絶縁層４と導電層２とをそれぞれ複数重ねて積層方向にプレスすることで図４に示すような積層配線板３が得られる。絶縁層４は例えば絶縁樹脂材料からなり、導電層２は導電材料がパターンとして形成されている。導電層２が４層の積層配線板を形成するには、例えば絶縁層４の片面にのみ導電層２が形成されたいわゆる片面板（片面にのみ銅箔が形成された銅張積層板）の２枚で、絶縁層４の両面に導電層２が形成されたいわゆる両面板（両面に銅箔が形成された銅張積層板）を挟み込み、これを積層する。なお、絶縁層４は、例えばエポキシ樹脂内にガラス繊維の糸で織った布であるシート状のガラスクロス５が配されているプリプレグが用いられる。
【００３０】
次に、スルーホールめっき形成工程を行う（ステップＳ２）。この工程では、まず積層配線板３を貫通する図５に示すようなスルーホール６が形成される。このスルーホール６はドリルやパンチプレス、あるいはレーザ等により積層配線板３に対して孔あけ加工することで形成される。スルーホール６の孔形状は略円柱形状である。積層配線板３を上方向から視た平面視では、スルーホール６は円形を描いている。
【００３１】
スルーホール６が形成された後、このスルーホール６にはめっき処理が施される。このめっき処理により、スルーホール６の内壁には図６に示すようなスルーホールめっき７が形成される。このスルーホールめっき７はスルーホール６の内壁に接して形成されるので、スルーホール６の内壁に通じている導電層２とスルーホールめっき７とは電気的に接続される。このため、めっき材料としては銅が好ましい。なお、このめっき処理は積層配線板３の全表面に対して施されるため、めっき処理によって析出するスルーホールめっき７は、積層配線板３の両面とスルーホール６の内壁面に形成される。
【００３２】
次に、金属片形成工程を行う（ステップＳ３）。この金属片形成工程は、上述した積層配線板形成工程及びスルーホールめっき形成工程よりも前に行ってもよい。この工程では、まず金属製のコア部８が形成される。このコア部８は略円柱形状である。コア部８は、例えば金属製の板材や棒材を機械加工して形成される。具体的には、金属板を略円柱形状となるように打ち抜いたり、長尺の略円柱形状の棒材を適宜所定長さに切断して形成される。また、このコア部８が基板１の放熱及び導通の役割を担うため、コア部８にはこれら放熱及び導通特性に優れた金属が用いられる。次に、コア部８にめっき処理が施される。このめっき処理にはコア部８とは異なる金属が用いられる。このようにしてめっき処理されたコア部８の全表面には、皮膜部９が形成される。このようにしてコア部８の全表面を皮膜部９で覆うことにより、金属片１０が形成される。
【００３３】
次に、押圧工程を行う（ステップＳ４）。この工程では、まず図７に示すようにスルーホール６に対して金属片１０を挿通させる。したがって、金属片１０の径はスルーホール６（具体的にはスルーホールめっき７）の径よりも小さい。そして、金属片１０がスルーホール６内に配された状態で、金属片１０を上下方向（スルーホールの貫通方向両側）から押圧する。これにより、図８に示すように金属片１０は外方に拡径される。金属片１０が拡径されることで、皮膜部９はスルーホールめっき７に接触する。なお、押圧は金属片１０の一方の面に押さえるための板を配し、他方の側からのみプレス部材を用いて押圧してもよい。
【００３４】
次に、合金膜形成工程を行う（ステップＳ５）。この工程では、皮膜部９及びスルーホールめっき７を形成している互いの金属を合金化させて図９に示すような合金膜１１を形成する。具体的には、皮膜部９とスルーホールめっき７との接触部分を加熱して合金化する。この加熱は基板製造プロセス中に行われるソルダレジスト硬化やリフロー等の加熱処理にて自然に促進される。すなわち、加熱処理は被膜部９とスルーホールめっき７との接触部分を狙って加熱することを意味するだけでなく、この接触部分を含む積層配線板３の全体に対する加熱処理をも意味している。
【００３５】
次に、蓋めっき層形成工程を行う（ステップＳ６）。この工程では、積層配線板３の両面に蓋めっき層１２を形成する。この蓋めっき層１２が形成されて、図１に示すような基板１となる。積層配線板３には、スルーホール６の貫通方向両側である両面に金属片１０の皮膜部９が露出している。蓋めっき層１２はこの皮膜部９を含んでめっき処理されて形成される。すなわち、蓋めっき層１２は積層配線板３の両面にめっき処理を施すことにより形成される。なお、この合金化工程は実際には上記合金膜形成工程と同時又はそれより前に行われる。
【００３６】
このように、本発明に係る基板１の製造方法によれば、金属片形成工程にて、コア部８に対して全表面を被膜部９で覆うようにめっき処理を施すので、その後の押圧工程にて金属片１０を押圧した際にコア部８を保護することができる。すなわち、コア部８はその全表面が皮膜部９で覆われているので、押圧工程で押圧される面も露出していないことになる。このように放熱、導通の役割を果たすコア部８の全表面を覆うという金属片形成工程を行うことでコア部８の確実な保護を実現できる。また、金属片形成工程にて予めコア部８とは別の被膜部９を形成し、合金膜形成工程にてこの被膜部９とスルーホールめっき７とを合金化するので、この合金は被膜部９とスルーホールめっき７とが化学的に反応して形成された合金層１１となる。このため、合金層１１を利用した安定且つ確実な電気的接続（導電性）を確保することができる。このような安定的な電気的導通は同種金属（例えば銅）同士が物理的に接触しているだけでは実現することができない。異種金属を接触させて合金化させることで得られる効果である。そしてこのように安定的な電気的接続が確保された合金膜１１はコア部８を覆っているので、結果としてコア部８は合金膜１１を介してスルーホールめっき７と接合することになる。これにより、コア部８と導電層２との間の電気的接続を確保できる。すなわち、放熱特性を有するともに十分な電気的導通を図ることができる基板１を得ることができる。
【００３７】
また、上記スルーホールめっき形成工程、金属片形成工程、押圧工程、合金膜形成工程を経ることで、コア部８を通じた導電層２との導通を確保できるので、積層配線板３に別途電気的導通のためのスルーホール及びこれをめっきしたスルーホールめっきを形成する必要がなくなる。このためこのようなスルーホール形成のためのスペースが不要となり、近年求められている基板における部品実装の高密度化に寄与することができる。また、蓋めっき層形成工程にて積層配線板３の両面は被膜部９（金属片１０）とともに蓋めっき層１２で覆われる。このため、金属片１０と積層配線板３との一体化が強まり、金属片１０がスルーホール６（スルーホールめっき７）から抜けてしまうことを確実に防止し、基板１としての一体性を確保できる。
【００３８】
ここで、金属片形成工程にて、コア部８に対して二層のめっき処理を施すことで内層１３及び外層１４からなる二層構造の皮膜部９を形成してもよい。その際、コア部８、内層１３、外層１４は全て異なる金属で形成されていることが好ましい。特に、金コア部８は銅、銀、又はアルミニウムのいずれかで形成し、外層１４は錫又は金で形成し、内層１３はニッケルで形成されていることが好ましい。このように、金属片形成工程にてコア部８と被膜部９とを異なる金属にて形成することで、コア部８を電気的導通及び放熱性の優れた金属（例えば銅、銀、アルミニウム）で形成し、被膜部９を合金のしやすい金属（例えば錫、金）で形成することができる。このようにコア部８と被膜部９とを異なる金属とすることで、互いの特性に応じた電気的導通及び放熱作用を考慮しながら最適な金属を選択できることになる。
【００３９】
さらに、上述したように、金属片形成工程にて二層のめっき処理を施し被膜部９を異なる金属からなる二層構造（内層１３と外層１４）として形成することで、コア部８と被膜部９とが合金化してしまうことを防止できる。すなわち、内層１３を比較的反応性の低い金属で形成することで、この内層１３がコア部８と外層１４との間に介装されるので、コア部８と外層１４とが合金化してしまうことが防止される。さらにいえば、スルーホールめっき７の内壁面が凹凸形状を有していたとしても、外層１４（被膜部９が二層構造ではない場合は被膜部９）として柔らかい金属を採用することで、外層１４（被膜部９）がこの凹凸形状に対応して追従するので、確実にスルーホール６内に金属片１０を保持するように配することができる。これらを考慮すると、コア部８としては高い電気的導通特性と放熱特性を有する銅、銀、又はアルミニウムのいずれかの金属製であることが好ましい。また、外層１４としては高い展延特性を有する錫又は金（又は銅錫合金）のいずれかの金属製であることが好ましい。また、内層１３としては反応性の低いニッケルで形成されていることが好ましい。
【符号の説明】
【００４０】
１：基板、２：導電層、３：積層配線板、４：絶縁層、５：ガラスクロス、６：スルーホール、７：スルーホールめっき、８：コア部、９：皮膜部、１０：金属片、１１：合金膜、１２：蓋めっき層、１３：内層、１４：外層
【図１】
2017109882.tif 000003
【図２】
2017109882.tif 000004
【図３】
2017109882.tif 000005
【図４】
2017109882.tif 000006
【図５】
2017109882.tif 000007
【図６】
2017109882.tif 000008
【図７】
2017109882.tif 000009
【図８】
2017109882.tif 000010
【図９】
2017109882.tif 000011
【国際調査報告】
2017109882.tif 000012
2017109882.tif 000013
2017109882.tif 000014